(57)【要約】【課題】従来技術では困難であった、高い画像品質と同時に耐光性、耐水性、耐擦性などの画像の保存安定性に優れた記録物を高い生産性で製造するためのインクジェット記録媒体用塗工液および該インクジェット記録媒体用塗工液を用いたインクジェット記録媒体の製造方法ならびにインクジェット記録媒体を提供すること。【解決手段】支持体の少なくとも片面に一層以上のインク受容層を設けたインクジェット記録媒体製造に用いる塗工液であって、ゼラチンと一定の温度（感温点）以下の温度領域では親水性を示し、感温点を超える温度領域では疎水性を示す高分子化合物（Ａ）を含むことを特徴とするインクジェット記録媒体用塗工液および該インクジェット記録媒体用塗工液を用いたインクジェット記録媒体の製造方法ならびにインクジェット記録媒体。【選択図】なし【特許請求の範囲】
【請求項１】
支持体の少なくとも片面に一層以上のインク受容層を設けたインクジェット記録媒体製造に用いる塗工液であって、ゼラチンと感温点以下の温度領域では親水性を示し、感温点を超える温度領域では疎水性を示す高分子化合物（Ａ）を含むことを特徴とするインクジェット記録媒体用塗工液。
【請求項２】
前述の高分子化合物（Ａ）が高分子エマルジョンを形成していることを特徴とする請求項１に記載のインクジェット記録媒体用塗工液。
【請求項３】
前述の高分子化合物（Ａ）がカルボニル基を有することを特徴とする請求項１または請求項２に記載のインクジェット記録媒体用塗工液。
【請求項４】
少なくとも２個の、ヒドラジン基及び／またはセミカルバジド基を有するヒドラジン誘導体を含有することを特徴とする請求項３に記載のインクジェット記録媒体用塗工液。
【請求項５】
支持体上に１層以上のインク受容層を設けたインクジェット記録媒体の製造方法であって、該インク受容層の少なくとも１層の形成方法が、請求項１〜４のいずれか一項に記載のインクジェット記録媒体用塗工液を、高分子化合物（Ａ）の感温点を超える温度で支持体上に塗工後、感温点以下の温度まで冷却する工程を含むことを特徴とするインクジェット記録媒体の製造方法。
【請求項６】
支持体上に１層以上のインク受容層を設けたインクジェット記録媒体であって、該塗工層の少なくとも１層が、請求項１〜４のいずれか一項に記載のインクジェット記録媒体用塗工液を使用して形成されたものであることを特徴とするインクジェット記録媒体。
【請求項７】
支持体上に１層以上のインク受容層を設けたインクジェット記録媒体であって、該塗工層の少なくとも１層が、請求項１〜４のいずれか一項に記載のインクジェット記録媒体用塗工液の含有成分を含有することを特徴とするインクジェット記録媒体。
【発明の詳細な説明】
【技術分野】
【０００１】
本発明は、水性インクを使用するインクジェット記録媒体に関し、更に詳しくはインクの溶媒を、高分子化合物を利用して吸収するインクジェット記録媒体に関し、特に画像の鮮明性、解像性と均一性、印字直後の水性インクの吸着性及び乾燥性に優れ、また顔料インク適性にも優れ、さらに長期保存における品質低下が少ないインクジェット記録媒体に関するものである。
【背景技術】
【０００２】
インクジェット記録方式は、記録時の騒音が少なく、カラー化が容易であること、高速記録が可能であることから広い分野で利用が進められている。
近年、銀塩写真並の高画質を得るためのインクジェット記録媒体の技術開発が進み、ポリオレフィンで被覆した紙や高分子フィルムなどの平滑性の高い支持体上に、無機微粒子により形成される微小空隙を有するインク受容層を設けた記録媒体が、写真画質に迫るものとして市販されている。ところが、インク吸収性の無い支持体上で、十分なインク吸収容量を該インク受容層の微小空隙だけで確保しようとすれば、３５μｍ以上の非常に厚いインク受容層を形成しなければならない。該厚みを持つインク受容層を得るためにはその数倍の厚みの塗工液を均質な厚みで塗布し、乾燥工程においても膜厚の均質性を保ちながら、かつ、効率良く該記録媒体を製造することが要求されるが、現時点ではそれを達成するのは困難であり問題である。さらに、近年の地球環境保護のため塗工液の溶媒として水を用いることが要求されており、水は有機溶剤と比較して一般的に乾燥するまでに長時間を要し、該問題はより顕著となり、効果的な解決手段が求められている。
【０００３】
さらに、現在広く使用されている染料を用いたインク（染料インク）を使用して記録を行った場合、上述の微小空隙形成のため使用している無機微粒子の作用により記録した画像が太陽光などの光によって退色するという問題や、微小空隙が存在しているため染料が空気中の酸化性ガス（オゾンや窒素酸化物など）に曝され退色するなどの問題もある。
上述のような微小空隙にインクを吸収するタイプのインクジェット記録媒体（微小空隙型記録媒体）の他に、水溶性高分子化合物を用いてインクを吸収するタイプのインクジェット記録媒体（膨潤型記録媒体）があり、後者の方法に関しては多数の提案がなされている。例えば、特許文献１ではポリビニルアルコールとポリアクリル酸系水溶性高分子の使用が、特許文献２ではヒドロキシエチルセルロースの使用が、特許文献３ではカルボキシメチルセルロースとポリエチレンオキサイドの混合物の使用が、特許文献４では水溶性セルロースとポリビニルピロリドンの混合物の使用が、特許文献５では特定ｐＨのゼラチン水溶液から形成された受容層が、特許文献６ではゼラチンと界面活性剤の混合物の使用が、特許文献７ではゼラチンと塩基性ラテックスを含有する受容層が、特許文献８ではゼラチンとアクリルエマルジョンを含有する受容層がそれぞれ提案されている。
これら特許文献に記載されたインクジェット記録媒体を用いれば、上述の退色の問題はある程度解決されるが、上述の生産性は不十分であり、印字直後のインクの吸着性及び乾燥性にも問題が多く、さらにインク吸収性や発色性が記録媒体の保存中に、経時的に劣化していくという問題があった。一方で、近年、耐光性などを考慮した顔料インクが登場してきたが、上記特許文献に記載された記録媒体では記録後の画像の耐擦性が低く問題である。
【０００４】
【特許文献１】特開昭６０- １６８６５１号公報
【特許文献２】特開昭６０- ２６２６８５号公報
【特許文献３】特開昭６１- １８１６７９号公報
【特許文献４】特開昭６１- １９３８７９号公報
【特許文献５】特開昭６２- ２６３０８４号公報
【特許文献６】特開平１- １４６７８４号公報
【特許文献７】特開平８- ２４４３３６号公報
【特許文献８】特開平１０- ２８７０３６号公報
【発明の開示】
【発明が解決しようとする課題】
【０００５】
本発明者等は、前記問題を解決するために鋭意検討した結果、支持体の少なくとも片面に一層以上のインク受容層を設けたインクジェット記録媒体製造に用いる塗工液であって、ゼラチンと一定の温度（感温点）以下の温度領域では親水性を示し、感温点を超える温度領域では疎水性を示す高分子化合物（Ａ）を含むことを特徴とするインクジェット記録媒体用塗工液を用いて製造したインクジェット記録媒体を使用して記録を行うことが前記問題の解決に有効であることを見出し、本発明をなすに至った。
【課題を解決するための手段】
【０００６】
すなわち、本発明は以下の通りである。
１）  支持体の少なくとも片面に一層以上のインク受容層を設けたインクジェット記録媒体製造に用いる塗工液であって、ゼラチンと一定の温度（感温点）以下の温度領域では親水性を示し、感温点を超える温度領域では疎水性を示す高分子化合物（Ａ）を含むことを特徴とするインクジェット記録媒体用塗工液。
２）  前述の高分子化合物（Ａ）が高分子エマルジョンを形成していることを特徴とする１）の発明のインクジェット記録媒体用塗工液。
３）  前述の高分子化合物（Ａ）がカルボニル基を有することを特徴とする１）または２）のいずれかの発明のインクジェット記録媒体用塗工液。
４）  少なくとも２個の、ヒドラジン基及び／またはセミカルバジド基を有するヒドラジン誘導体を含有することを特徴とする３）の発明のインクジェット記録媒体用塗工液。
５）  支持体上に１層以上のインク受容層を設けたインクジェット記録媒体の製造方法であって、該インク受容層の少なくとも１層の形成方法が、１）〜４）のいずれかの発明のインクジェット記録媒体用塗工液を、高分子化合物（Ａ）の感温点を超える温度で支持体上に塗工後、感温点以下の温度まで冷却する工程を含むことを特徴とするインクジェット記録媒体の製造方法。
６）  支持体上に１層以上のインク受容層を設けたインクジェット記録媒体であって、該塗工層の少なくとも１層が、１）〜４）の発明のインクジェット記録媒体用塗工液を使用して形成されたものであることを特徴とするインクジェット記録媒体。
７）  支持体上に１層以上のインク受容層を設けたインクジェット記録媒体であって、該塗工層の少なくとも１層が、１）〜４）の発明のインクジェット記録媒体用塗工液の含有成分を含有することを特徴とするインクジェット記録媒体。
【発明の効果】
【０００７】
本発明のインクジェット記録媒体用塗工液、インクジェット記録媒体製造方法およびインクジェット記録媒体を用いれば、従来技術では困難であった、高い画像品質と同時に耐光性、耐水性、耐擦性などの画像の保存安定性に優れた記録物を高い生産性で製造することが可能になる。
【発明を実施するための最良の形態】
【０００８】
本発明について、以下に具体的に説明する。
本発明の高分子化合物（Ａ）は、単独重合することによって温度応答性（温度変化に応じて親水性−疎水性の変化）を呈する高分子化合物（Ａ）が得られるモノマー（以下、主モノマー（Ｂ）という。）の単独重合高分子化合物、または二種類以上の主モノマー（Ｂ）の共重合高分子化合物、さらには、該主モノマー（Ｂ）と反応して高分子化合物（Ａ）を作ることができかつ単独重合によっては該温度応答性を呈する高分子化合物（Ａ）が得
られないモノマー（以下、副モノマー（Ｃ）という。）と主モノマー（Ｂ）との共重合高分子化合物である。主モノマー（Ｂ）と副モノマー（Ｃ）は各々１種または２種以上のものを組み合わせて用いることも出来る。
単独重合により高い温度応答性を有する高分子化合物（Ａ）が得られるが、該共重合を行うことによって、単独重合高分子化合物（Ａ）とは異なる感温点を持つ高分子化合物（Ａ）が得られたり、単独重合高分子化合物（Ａ）とは異なる成膜性を有する高分子化合物（Ａ）が得られる。
本発明の高分子化合物（Ａ）をインク受容層に含有させることによって、本発明のインクジェット記録媒体は、インク組成物を使用して印刷あるいは記録を行った際の画像表面の光沢性が高く、高品質の画像が得られる。
【０００９】
主モノマー（Ｂ）としてはＮ−アルキルまたはＮ−アルキレン置換（メタ）アクリルアミド誘導体（ここで、（メタ）アクリルとはメタアクリル（またはメタクリル）またはアクリルを簡便に表記したものである）、ビニルメチルエーテルなどが挙げられ、具体的には例えば、Ｎ−エチル（メタ）アクリルアミド、Ｎ−イソプロピル（メタ）アクリルアミド、Ｎ−シクロプロピル（メタ）アクリルアミド、Ｎ−エチル（メタ）アクリルアミド、Ｎ，Ｎ−ジエチルアクリルアミド、Ｎ，Ｎ−ジメチル（メタ）アクリルアミド、Ｎ−ｎ−プロピル（メタ）アクリルアミド、Ｎ−メチル−Ｎ−ｎ−プロピルアクリルアミド、Ｎ−メチル−Ｎ−イソプロピルアクリルアミド、Ｎ−（メタ）アクリロイルピロリジン、Ｎ−（メタ）アクリロイルピペリジン、Ｎ−テトラヒドロフルフリル（メタ）アクリルアミド、Ｎ−メトキシプロピル（メタ）アクリルアミド、Ｎ−エトキシプロピル（メタ）アクリルアミド、Ｎ−イソプロポキシプロピル（メタ）アクリルアミド、Ｎ−エトキシエチル（メタ）アクリルアミド、Ｎ−（２，２−ジメトキシエチル）−Ｎ−メチルアクリルアミド、Ｎ−メトキシエチル（メタ）アクリルアミド、Ｎ−（メタ）アクリロイルモルホリンなどが挙げられる。成膜性の観点から、Ｎ−イソプロピルアクリルアミド、Ｎ−ｎ−プロピルアクリルアミド、Ｎ，Ｎ−ジエチルアクリルアミド、Ｎ−アクリロイルモルホリンが好ましい。
【００１０】
副モノマー（Ｃ）としては親油性ビニル化合物、親水性ビニル化合物、イオン性ビニル化合物などが挙げられ、具体的には、親油性ビニル化合物としては、例えばメチル（メタ）アクリレート、エチル（メタ）アクリレート、ｎ−ブチル（メタ）アクリレート、２−エチルヘキシル（メタ）アクリレート、グリシジルメタクリレート、スチレン、α−メチルスチレン、エチレン、イソプレン、ブタジエン、酢酸ビニル、塩化ビニルなどが挙げられ、親水性ビニル化合物としては、例えば２−ヒドロキシエチル（メタ）アクリレート、２−ヒドロキシプロピル（メタ）アクリレート、（メタ）アクリルアミド、Ｎ−メチル（メタ）アクリルアミド、Ｎ−メチロールアクリルアミド、ダイアセトンアクリルアミド、メチレンビスアクリルアミド、２−メチル−５−ビニルピリジン、Ｎ−ビニル−２−ピロリドン、Ｎ−アクリロイルピロリジン、アクリロニトリル、などが挙げられ、イオン性ビニル化合物としては、例えばアクリル酸、メタクリル酸、イタコン酸、フマル酸、マレイン酸、クロトン酸、ブテントリカルボン酸、マレイン酸モノエチル、マレイン酸モノメチル、イタコン酸モノエチル、イタコン酸モノメチル等のカルボン酸基含有モノマー、２−アクリルアミド−２−メチル−プロパンスルホン酸、スチレンスルホン酸、ビニルスルホン酸、（メタ）アクリルスルホン酸等のスルホン酸基含有モノマー、Ｎ，Ｎ−ジメチルアミノエチル（メタ）アクリレート、Ｎ，Ｎ−ジエチルアミノエチル（メタ）アクリレート等のアミノ基含有モノマーなどが挙げられる。特に、メチル（メタ）アクリレート、ｎ−ブチル（メタ）アクリレート、２−エチルヘキシル（メタ）アクリレート、スチレン、２−ヒドロキシプロピル（メタ）アクリレート、アクリルアミド、メタアクリルアミド、ダイアセトンアクリルアミド、メチレンビスアクリルアミドが好ましく用いられる。また、本発明のインクジェット記録媒体用塗工液を用いて得られる塗工層の成膜性の観点から、アクリル酸、メタクリル酸、イタコン酸、フマル酸、マレイン酸、クロトン酸、ブテント
リカルボン酸、マレイン酸モノエチル、マレイン酸モノメチル、イタコン酸モノエチル、イタコン酸モノメチル等のカルボン酸基含有モノマー、２−アクリルアミド−２−メチル−プロパンスルホン酸、スチレンスルホン酸、ビニルスルホン酸、（メタ）アクリルスルホン酸等のスルホン酸基含有モノマーなどのアニオン基含有モノマーを用いることは好ましく、特にアクリル酸、メタクリル酸、イタコン酸、フマル酸、マレイン酸等のカルボン酸基含有モノマーを用いることは好ましい。
【００１１】
染料インクを用いるインクジェット記録では、インク成分中の染料がアニオン基を有することは、多くの場合、カチオン基を有する染料インクと比較して光耐久性が高いため好ましい。そのため当該アニオン基を有する染料を記録媒体に定着させる目的でカチオン性高分子やカチオン性粒子などカチオン性の化合物をインクジェット記録媒体用塗工液に添加することが好ましく、該塗工液調製の容易さの観点から高分子化合物（Ａ）がカチオン性または非イオン性であることはより好ましい。カチオン性の高分子化合物（Ａ）は例えば、重合に使用する副モノマー（Ｃ）として、カチオン基を持つエチレン性不飽和モノマーを含めることによって得ることができ、該観点から少なくとも一種類以上の、カチオン基を持つエチレン性不飽和モノマーを副モノマー（Ｃ）として使用することは好ましい。該カチオン基を持つエチレン性不飽和モノマーは各々１種または２種以上のものを組み合わせて用いることも出来る。特に、太陽光または蛍光灯の光に、得られる記録媒体にインクジェットプリンターを用いて印刷を行った印刷物を曝しておいた場合に生じる退色の度合いの観点及び得られる高分子エマルジョンのコロイド安定性の観点から、該カチオン基を持つエチレン性不飽和モノマーとしては３級アミノ基及び／または４級アンモニウム塩基を含有することがより好ましい。
【００１２】
３級アミノ基及び／または４級アンモニウム塩基を含有する高分子化合物（Ａ）は、例えば主モノマー（Ｂ）と、副モノマー（Ｃ）として３級アミノ基及び／または４級アンモニウム塩基を含有するモノマーとを共重合させて得られる。主モノマー（Ｂ）、副モノマー（Ｃ）（３級アミノ基及び／または４級アンモニウム塩基を含有するモノマーを含む）は各々１種または２種以上のものを組み合わせて用いることも出来る。
３級アミノ基または４級アンモニウム塩基含有モノマーとしては、モノマー中に３級アミノ基または４級アンモニウム塩基を含む構造を有するもので有れば特に制限されないが、例えばビニロキシエチルトリメチルアンモニウムクロライド、２，３−ジメチル−１−ビニルイミダゾリニウムクロライド、トリメチル−（３−（メタ）アクリルアミド−３，３−ジメチルプロピル）アンモニウムクロライド、トリメチル−（３−メタクリルアミドプロピル）アンモニウムクロライド、トリメチル−（３−アクリルアミドプロピル）アンモニウムクロライド、Ｎ−（１，１−ジメチル−３−ジメチルアミノプロピル）（メタ）アクリルアミド及びその４級アンモニウム塩、トリメチル−（３−（メタ）アクリルアミド）アンモニウムクロライド、１−ビニル−２−メチル−イミダゾール、１−ビニル−２−エチル−イミダゾール、１−ビニル−２−フェニル−イミダゾール、１−ビニル−２、４，５−トリメチル−イミダゾール、Ｎ，Ｎ−ジメチルアミノプロピル（メタ）アクリレート及びその４級アンモニウム塩、Ｎ，Ｎ−ジメチルアミノエチル（メタ）アクリレート及びその４級アンモニウム塩、Ｎ，Ｎ−ジエチルアミノエチル（メタ）アクリレート及びその４級アンモニウム塩、ｔ−ブチルアミノエチル（メタ）アクリレート及びその４級アンモニウム塩、Ｎ−（３−ジメチルアミノプロピル）メタクリルアミド及びその４級アンモニウム塩、Ｎ−（３−ジメチルアミノプロピル）アクリルアミド及びその４級アンモニウム塩、Ｎ−（３−ジエチルアミノプロピル）メタクリルアミド及びその４級アンモニウム塩、Ｎ−（３−ジエチルアミノプロピル）アクリルアミド及びその４級アンモニウム塩、ｏ−，ｍ−，ｐ−アミノスチレン及びその４級アンモニウム塩、ｏ−，またはｍ−，またはｐ−ビニルベンジルアミン及びその４級アンモニウム塩、Ｎ−（ビニルベンジル）ピロリドン、Ｎ−（ビニルベンジル）ピペリジン、Ｎ−ビニルイミダゾール及びその４級アンモニウム塩、２−メチル−１−ビニルイミダゾール及びその４級アンモニウム塩、Ｎ−
ビニルピロリドン及びその４級アンモニウム塩、Ｎ，Ｎ’−ジビニルエチレン尿素及びその４級アンモニウム塩、α−，またはβ−ビニルピリジン及びその４級アンモニウム塩、α−，またはβ−ビニルピペリジン及びその４級アンモニウム塩、２−，または４−ビニルキノリン及びその４級アンモニウム塩等が例示される。特に、Ｎ，Ｎ−ジメチルアミノプロピルメタクリレート、Ｎ，Ｎ−ジメチルアミノエチルメタクリレート、Ｎ，Ｎ−ジメチルアミノプロピル（メタ）アクリルアミドのメチルクロライド４級化合物が好ましく用いられる。  さらに、太陽光または蛍光灯の光に印刷物を曝しておいた場合に生じる退色の度合いの観点から、３級アミノ基含有モノマーよりも４級アンモニウム塩基含有モノマーを使用する方がより好ましい。さらに、３級アミノ基及び／または４級アンモニウム塩基含有モノマー及び、前記アニオン基含有モノマーを共に含有することは、前述の該塗工液調製の容易さ、及び本発明のインクジェット記録媒体用塗工液を用いて得られる塗工層の成膜性、の両方の観点から好ましい。
【００１３】
主モノマー（Ｂ）と副モノマー（Ｃ）の共重合割合は、得られる共重合高分子化合物が一定の温度を境界にして親水性と疎水性が可逆的に変化する温度応答性を呈する範囲の中で決められる。つまり、副モノマー（Ｃ）の割合が多すぎれば得られる共重合高分子化合物が該温度応答性を示さなくなる。
即ち、主モノマー（Ｂ）と副モノマー（Ｃ）の共重合割合は用いるモノマー種の組み合わせに依存するが、生成する高分子化合物（Ａ）中における副モノマー（Ｃ）の割合は５０質量％以下が好ましい。更に好ましくは、３０質量％以下である。また、副モノマー（Ｃ）の添加効果がより良く発現されるためには０．０１質量％以上が好ましい。
本発明で使用する高分子化合物（Ａ）として、カルボニル基を含有する高分子化合物を用いることは、後述のヒドラジン誘導体による架橋により、インク受容層の耐水性付与、耐擦性付与が可能となり、さらに、得られる記録物（画像）の耐水性および耐擦性が大きく向上することから特に好ましい。
カルボニル基を含有する高分子化合物（Ａ）は、例えば、カルボニル基を含有するモノマーを副モノマー（Ｃ）として使用し、主モノマー（Ｂ）および他の副モノマー（Ｃ）と共重合させて得られる高分子化合物が挙げられる。
カルボニル基含有モノマーとしては、モノマー中にケト基またはアルド基を含む構造を有するもので有れば特に制限されないが、例えばアクロレイン、ダイアセトンアクリルアミド、ダイアセトンメタクリルアミド、ホルミルスチロール、ビニルメチルケトン、ビニルエチルケトン、ビニルイソブチルケトン、アクリルオキシアルキルプロパナール類、メタクリルオキシアルキルプロパナール類、ダイアセトンアクリレート、ダイアセトンメタクリレート、アセトニトリルアクリレート、２−ヒドロキシプロピルアクリレートアセチルアセテート、ブタンジオールアクリレートアセチルアセテート等が例示される。
【００１４】
高分子化合物（Ａ）の全モノマー単位中のカルボニル基含有モノマー単位の含有率は特に制限されないが、耐水性付与、耐擦性付与の観点から０．０１〜３０質量％が好ましく、更に好ましくは０．１〜２０質量％である。
本発明の高分子化合物（Ａ）がカルボニル基を含有する場合、インク受容層中に、架橋剤として少なくとも２個のヒドラジン基及び／またはセミカルバジド基を有するヒドラジン誘導体を用いることが、得られる画像の耐水性や耐擦性などの観点から好ましい。
該ヒドラジン誘導体は水の共存下ではカルボニル基との結合は進行しないが、乾燥によって脱水反応を生じ、結合を生じることが知られており、インク受容層を塗工後、インク受容層が乾燥することによりカルボニル基部位がヒドラジン誘導体によって架橋された分子構造を形成し、インク受容層の膨潤を抑制し、耐水性を発現する事が可能となる。該ヒドラジン誘導体としては少なくとも２個のヒドラジン基及び／またはセミカルバジド基を有する化合物で有れば特に限定されないが、これらの内、ヒドラジン基を有する化合物としては、例えばカルボヒドラジド、イソフタル酸ジヒドラジド、マロン酸ジヒドラジド、こはく酸ジヒドラジド、グルタル酸ジヒドラジド、アジピン酸ジヒドラジド、セバシン酸
ジヒドラジド、マレイン酸ジヒドラジド、フマル酸ジヒドラジド、イタコン酸ジヒドラジド、ポリアクリル酸ヒドラジド、エチレン−１，２−ジヒドラジン、プロピレン−１，３−ジヒドラジン、ブチレン−１，４−ジヒドラジン、水加ヒドラジンなどが例示され、セミカルバジド基を有する化合物としては、例えばポリイソシアネート化合物と該ヒドラジン化合物の反応により得られる生成物が例示される。  該ヒドラジン誘導体として、セミカルバジド基を有する化合物を用いた場合、インク受容層塗工後に形成した、カルボニル基とセミカルバジド基の架橋構造が水によって加水分解されにくいため、インク受容層の耐水性が高くより好ましい。
セミカルバジド基を有する化合物の具体例としては、例えば下式（１）で表されるセミカルバジド誘導体、下記式（２）で表されるビスセミカルバジド類等が挙げられる。
【００１５】
【化１】
2006001231.tif 000002
（式中、Ｒ1 は、直鎖状または分岐状の炭素数２〜２０のアルキレンジイソシアネート、置換基を有しても有さなくても良い炭素数５〜２５のシクロアルキレンジイソシアネート、置換基を有しても有さなくても良い炭素数６〜２０のアリーレンジイソシアネート、及び置換基を有しても有さなくても良い炭素数８〜２０のアラルキレンジイソシアネートからなる群から選ばれる少なくとも１種のジイソシアネートの３量体〜２０量体オリゴマーに由来する、末端イソシアネート基を有さないポリイソシアネート残基、もしくはＲ1 は炭素数１〜８のイソシアナトアルキル基で置換されている炭素数２〜２０のアルキレンジイソシアネートに由来する、末端イソシアネート基を有さないトリイソシアネート残基を表す。Ｒ2 は、水素原子または炭素数１〜２０のアルキル基を表す。Ｒ3 は、直鎖状または分岐状の炭素数１〜２０のアルキレン基、炭素数５〜２０のシクロアルキレン基、もしくは置換基を有しても有さなくても良い炭素数６〜１０のアリーレン基を表す。ｎは、０または１を表す。ｌ及びｍは、各々０または正の整数を表す。ただし、２０≧（ｌ＋ｍ）≧３である。）
【００１６】
【化２】
2006001231.tif 000003
（式中、Ｒ5 は、直鎖状または分岐状の炭素数２〜２０の２価の脂肪族残基、炭素数６〜２５の２価の脂環族残基、置換基を有しても有さなくても良い炭素数６〜２５の２価の芳香族残基、及び置換基を有しても有さなくても良い炭素数６〜２５の２価の芳香脂環族残基を表す。Ｒ4 は、水素原子または炭素数１〜２０のアルキル基を表す。）
上記ポリセミカルバジド化合物の中で、前記式（１）で表されるセミカルバジド誘導体は、多官能であり、架橋能力が高いことから非常に好ましい。
【００１７】
本発明においてヒドラジン誘導体の含有量は特に限定されないが、インク受容層の中においてヒドラジン誘導体中のヒドラジン基に対するカルボニル基の比が、（カルボニル基）／（ヒドラジン基）モル比で０．００１〜１０の範囲であることが好ましい。
本発明において、高分子化合物（Ａ）の「感温点」とは、温度変化に応じてその親水性−疎水性が変化する温度であり、「温度応答性」とは、温度変化に応じて該親水性−疎水性の変化を示す性質を意味する。また、本発明において、「親水性」とは高分子化合物（Ａ）と水とが共存する系において高分子化合物（Ａ）は水と相溶した状態の方が、相分離した状態よりも安定であることを意味し、「疎水性」とは高分子化合物（Ａ）と水とが共
存する系において高分子化合物（Ａ）は水と相分離した状態の方が、相溶した状態よりも安定であることを意味する。該親水性−疎水性の変化は例えば、高分子化合物（Ａ）と水とが共存する系の温度変化に伴う急激な粘度変化、または高分子化合物（Ａ）と水とが共存する系の透明性の急激な変化、高分子化合物（Ａ）の水に対する溶解性の急激な変化として現れる。即ち、高分子化合物（Ａ）と水とが共存する系の温度を、高分子化合物（Ａ）が疎水性を示す温度領域（感温点を超える温度）から徐々に低下させたときの粘度を測定して得られる温度−粘度曲線が急激に変化する転移点として、または高分子化合物（Ａ）が疎水性を示す温度領域（感温点を超える温度）において得られる高分子化合物（Ａ）の水分散液を徐々に冷却した時に該分散液が透明化またはゲル化し始める温度として高分子化合物（Ａ）の感温点を求めることができる。
【００１８】
本発明に用いる、高分子化合物（Ａ）の感温点は特に限定されないが、塗工作業性及び成膜性などの観点から５〜９０℃が好ましく、ゼラチン水溶液の粘度が増大する温度も鑑みれば、１５〜５０℃が更に好ましく、２０〜４０℃が最も好ましい。
本発明に用いる、高分子化合物（Ａ）のガラス転移点は特に限定されないが、成膜性及び得られる記録媒体の柔軟性などの観点から−５０〜１５０℃が好ましく、得られるインクジェット記録媒体のインク吸収性を重視する場合には３０〜１３０℃が好ましく、得られるインクジェット記録媒体の柔軟性を重視する場合には−５０〜３０℃が好ましい。
本発明の高分子化合物（Ａ）を製造するに際しては、高分子化合物（Ａ）の感温点を超える温度領域において重合反応を行うことが好ましい。該温度領域において高分子化合物（Ａ）は疎水性を示しエマルジョンを形成することから、該温度領域において、広く知られている高分子エマルジョンの製造技術を用いることによって本発明の高分子化合物（Ａ）を含む高分子エマルジョンが得られる。具体的には、水に界面活性剤を溶解し、前記主モノマー（Ｂ）、副モノマー（Ｃ）等共重合モノマー成分を加えて乳化させ、ラジカル重合開始剤を加えて一括仕込みによる反応により乳化重合を行う方法のほか、連続滴下、分割添加などの方法により反応系に上記共重合成分や、ラジカル重合開始剤を供給する方法が挙げられる。
本発明に用いる高分子化合物（Ａ）を含む高分子エマルジョンを製造するにおいては、界面活性剤を利用することが好ましい。
本発明の高分子化合物（Ａ）を含む高分子エマルジョンは、アニオン性、カチオン性、非イオン性、両性の何れであっても良い。
【００１９】
高分子化合物（Ａ）を含む高分子エマルジョンがアニオン性の場合には、アニオン性界面活性剤及び／または非イオン性界面活性剤を使用する。例えば、脂肪酸石鹸、アルキルスルホン酸塩、アルキルスルホコハク酸塩、ポリオキシエチレンアルキル硫酸塩、ポリオキシエチレンアルキルアリール硫酸塩、ｐ−スチレンスルホン酸塩、アルキルナフタレンスルホン酸塩、ナフタレンスルホン酸塩、ホルマリン重縮合物、高級脂肪酸とアミノ酸の縮合物、ジアルキルスルホコハク酸エステル塩、ナフテン酸塩等、アルキルエーテルカルボン酸塩、アシル化ペプチド、α−オレフィンスルホン酸塩、Ｎ−アシルメチルタウリン、アルキルエーテル硫酸塩、第二級高級アルコールエトキシサルフェート、ポリオキシエチレンアルキルフェニルエーテル硫酸塩、モノグリサルフェート、アルキルエーテル燐酸エステル塩、アルキル燐酸エステル塩等のアニオン性界面活性剤が挙げられる。非イオン性界面活性剤としては、例えばポリオキシエチレンアルキルアリールエーテル、ポリオキシエチレンアルキルフェニルエーテル、ポリオキシエチレンソルビタン脂肪酸エステル、オキシエチレンオキシプロピレンプロックコ高分子、ポリグリセリン脂肪酸エステル等が挙げられる。
【００２０】
また高分子化合物（Ａ）を含む高分子エマルジョンがカチオン性の場合には、カチオン性界面活性剤及び／または非イオン性界面活性剤を使用する。例えば、カチオン性界面活性剤としては、ラウリルアミン塩酸塩、アルキルベンジルジメチルアンモニウムクロライ
ド、ラウリルトリメチルアンモニウムクロライド、アルキルアンモニウムヒドロキシド、ポリオキシエチレンアルキルアミン等が挙げられ、非イオン性界面活性剤としては、ポリオキシエチレンアルキルアリールエーテル、ポリオキシエチレンアルキルフェニルエーテル、ポリオキシエチレンソルビタン脂肪酸エステル、オキシエチレンオキシプロピレンプロックコ高分子、ポリグリセリン脂肪酸エステル等が挙げられる。
高分子化合物（Ａ）を含む高分子エマルジョンが非イオン性である場合には、非イオン性界面活性剤を使用する。非イオン性界面活性剤としては、例えばポリオキシエチレンアルキルアリールエーテル、ポリオキシエチレンアルキルフェニルエーテル、ポリオキシエチレンソルビタン脂肪酸エステル、オキシエチレンオキシプロピレンプロックコ高分子、ポリグリセリン脂肪酸エステル等が挙げられる。
高分子化合物（Ａ）を含む高分子エマルジョンが両性の場合には、両性界面活性剤を使用することが高分子エマルジョンのｐＨの変化に対する安定性の観点から好ましいが、本発明の塗工液中で該高分子エマルジョンがカチオン性を示す場合にはカチオン性界面活性剤を使用する事ができ、本発明の塗工液中で該高分子エマルジョンがアニオン性を示す場合にはアニオン性界面活性剤を使用する事ができる。両性界面活性剤としては、例えばカルボキシベタイン型、アミノカルボン酸塩、レシチン等が挙げられる。
これらの界面活性剤の使用量としては、高分子化合物（Ａ）を含む高分子エマルジョンの樹脂固形分１００質量部に対して０．０５〜３０質量部であることが好ましく、さらに好ましくは０．５〜１０質量部である。
【００２１】
本発明においては、前記界面活性剤を１種単独で使用することもできるし、また、その２種以上を併用することもできる。
高分子化合物（Ａ）が高分子エマルジョンを形成した時の平均粒径は特に限定されないが、接着力の観点から２００ｎｍ以下が好ましく、高分子エマルジョン生産性の観点から１０ｎｍ以上のものが好ましく用いられる。
本発明において、インク受容層中の高分子化合物（Ａ）の含有量は特に限定されないが、ゼラチン１００質量部に対して、５〜４００質量部含有することが好ましく、５〜１００質量部含有することがさらに好ましい。即ち、後述のインクジェット記録媒体の生産性の観点および、インクジェット記録媒体の保存性の観点から５質量部以上が好ましく、インク吸収性の観点から４００重量部以下が好ましい。
【００２２】
本発明に用いられるゼラチンとしては、動物のコラーゲンを原料としたゼラチンであれば何れでも使用できるが、例えば豚皮、牛皮、牛骨を原料としたコラーゲンを原料としたゼラチンが好ましい。さらにゼラチンの種類としては特に制限はないが、例えば石灰処理ゼラチン、酸処理ゼラチン、ゼラチン誘導体（例えば特公昭３８- ４８５４号公報、同昭３９- ５５１４号公報等に記載のゼラチン誘導体）を単独またはそれらを組み合わせて用いることができる。
【００２３】
本発明においてインクジェット記録媒体製造用塗工液に使用する溶剤は特に限定されないがアルコール、ケトン、エステル等の水溶性溶剤、及び／または水が好ましく使用される。更に、該塗工液中には必要に応じて顔料分散剤、増粘剤、流動調整剤、消泡剤、抑泡剤、離型剤、発泡剤、着色剤等を配合することができる。
本発明において、インクジェット記録媒体製造用塗工液が水溶性高分子を含有することはインク受容層のインク吸収性の観点から好ましい。水溶性高分子としては例えば、ポリビニルアルコール、ポリビニルピロリドン、ポリビニルピリジニウムハライド、各種変性ポリビニルアルコール等のビニルホルマールおよびその誘導体（例えば特開昭６０- １４５８７９号公報、同６０- ２２０７５０号公報、同６１- １４３１７７号公報、同６１- ２３５１８２号公報、同６１- ２３５１８３号公報、同６１- ２３７６８１号公報、同６１- ２６１０８９号公報参照）、ポリアクリルアミド、ポリジメチルアクリルアミド、ポリジメチルアミノアクリレート、ポリアクリル酸ソーダ、アクリル酸メタクリル酸共重合
体塩、ポリメタクリル酸ソーダ、アクリル酸ビニルアルコール共重合体塩等のアクリル基を含むポリマー（例えば特開昭６０- １６８６５１号公報、同６２- ９９８８号公報等に記載）、澱粉、酸化澱粉、カルボキシル澱粉、ジアルデヒド澱粉、カチオン化澱粉、デキストリン、アルギン酸ソーダ、アラビアゴム、カゼイン、プルラン、デキストラン、メチルセルロース、エチルセルロース、カルボキシメチルセルロース、ヒドロキシプロピルセルロース等の天然ポリマーまたはその誘導体（例えば特開昭５９- １７４３８２号公報、同６０- ２６２６８５号公報、同６１- １４３１７７号公報、同６１- １８１６７９号公報、同６１- １９３８７９号公報、同６１- ２８７７８２号公報等に記載）、ポリエチレングリコール、ポリプロピレングリコール、ポリビニルエーテル、ポリグリセリン、マレイン酸アルキルビニルエーテル共重合体、マレイン酸- Ｎ- ビニルピロール共重合体、スチレン- 無水マレイン酸共重合体、ポリエチレンイミン等の合成ポリマー（例えば特開昭６１- ３２７８７号公報、同６１- ２３７６８０号公報、同６１- ２７７４８３号公報等に記載）等を挙げることができる。これら水溶性高分子の中でインク受容性やドット再現性の観点から、例えばポリビニルピロリドン、ポリビニルピロリドン誘導体、ポリビニルアルコール、ポリビニルアルコール誘導体、ポリアクリルアミド、ポリアクリルアミド誘導体、ポリアクリル酸の中から選ばれる少なくとも１種の合成ポリマーを併用することが好ましく、より好ましくはポリアクリルアミド、ポリビニルピロリドン、ポリビニルアルコールであり、さらに好ましくはポリビニルピロリドン、ポリビニルアルコールである。これらのポリマーは表面のベト付きの観点からその平均分子量が１万以上であることが好ましく、より好ましくは１０万以上である。
【００２４】
本発明において、前述のカルボキシメチルセルロース、ヒドロキシプロピルセルロース等の天然ポリマーまたはその誘導体、あるいは水溶性セルロース誘導体もインク受容性、ドット再現性並びに印字部のベタ付き防止を向上させる目的で併用することが好ましい。併用される水溶性セルロース誘導体としては、例えばメチルセルロース、カルボキシメチルセルロース、ヒドロキシメチルセルロース、ヒドロキシエチルセルロース、ヒドロキシプロピルセルロース等の水溶性セルロース誘導体を挙げることができる。これら水溶性セルロース誘導体の中でもインク受容性やドット再現性さらには印字部のベタ付き防止性の点からカルボキシメチルセルロース、ヒドロキシエチルセルロース、メチルセルロース中から選ばれる少なくとも１種の水溶性セルロース誘導体を併用することが好ましい。
【００２５】
本発明のインクジェット記録媒体は、染料インクを使用して記録した画像の鮮明性、解像性と均一性、印字直後のインクの吸着性及び乾燥性に優れ、また、顔料インクを使用した場合の印刷適性（画像の鮮明性、画像の耐擦性など）が高いことを見出した。この理由は明らかではないが、高分子化合物（Ａ）に含まれる水素結合基の影響によるものと推測している。
さらに、本発明のインクジェット記録媒体を長期保存した場合における品質低下が少ないことも見出した。この理由も明らかではないが、ゼラチン分子が経時的に結晶化することによってインク吸収性が低下する現象を高分子化合物（Ａ）の存在によって阻害しているものと推定している。
本発明において、インク受容層にはドット再現性向上の観点から、界面活性剤を添加することができる。用いられる界面活性剤はアニオン系、カチオン系、ノニオン系、ベタイン系のいずれのタイプでもよく、また低分子のものでも高分子のものでもよい。１種以上の界面活性剤を用いることができ、界面活性剤の添加量は高分子化合物（Ａ）１００質量部に対して０．００１〜５質量部が好ましく、より好ましくは０．０１〜３質量部である。
【００２６】
本発明において、インク受容層は、耐水性、ドット再現性を向上させる目的で適当な硬膜剤で硬膜することができる。硬膜剤の具体的な例としては、例えばホルムアルデヒド、グルタルアルデヒドの如きアルデヒド系化合物、ジアセチル、クロルペンタンジオンの如
きケトン化合物、ビス（２- クロロエチル尿素）- ２- ヒドロキシ- ４，６- ジクロロ- １，３，５トリアジン、例えば米国特許第３２８８７７５号明細書に記載の如き反応性のハロゲンを有する化合物、ジビニルスルホン、例えば米国特許第３６３５７１８号明細書に記載の如き反応性のオレフィンをもつ化合物、例えば米国特許第２７３２３１６号明細書に記載の如きＮ- メチロール化合物、例えば米国特許第３１０３４３７号明細書に記載の如きイソシアナート類、例えば米国特許第３０１７２８０号明細書、同第２９８３６１１号明細書に記載の如きアジリジン化合物類、例えば米国特許第３１００７０４号明細書に記載の如きカルボジイミド系化合物類、例えば米国特許第３０９１５３７号明細書に記載の如きエポキシ化合物、ムコクロル酸の如きハロゲンカルボキシアルデヒド類、ジヒドロキシジオキサンの如きジオキサン誘導体、クロム明ばん、カリ明ばん、硫酸ジルコニウムの如き無機硬膜剤等があり、これらを１種または２種以上組み合わせて用いることができる。硬膜剤の添加量はインク受容層を構成する高分子化合物の種類によって異なるが、水溶性高分子および高分子化合物（Ａ）をあわせた１００質量部に対して０．０１〜１０質量部が好ましく、より好ましくは０．１〜５質量部である。
【００２７】
本発明において、更に、インク受容層には上記の界面活性剤、硬膜剤の他に無機顔料、着色染料、着色顔料、インク染料の定着剤、紫外線吸収剤、酸化防止剤、顔料の分散剤、消泡剤、レベリング剤、防腐剤、蛍光増白剤、粘度安定剤、ｐＨ調節剤などの公知の各種添加剤を添加することもできる。  本発明のインクジェット記録媒体用塗工液を用いてインクジェット記録媒体を製造する場合、該塗工液を高分子化合物（Ａ）の感温点を超える温度に加熱または維持した状態で支持体上に塗工後、感温点以下の温度まで塗工した層を冷却する工程を含むことが好ましい。本発明のインクジェット記録媒体用塗工液は、高分子化合物（Ａ）の感温点を超える温度においては比較的低い粘度であり、高分子化合物（Ａ）の感温点以下の温度においては高粘度化する性質があり、比較的低い粘度の塗工液を塗工したときに得られる均質かつ平滑な塗工膜を、冷却によって増粘（ゲル化）させることによって均質かつ平滑な状態のまま保持し、良質のインク受容層を得ることが出来る。
本発明のインクジェット記録媒体用塗工液を用いた場合、冷却による著しい増粘性（良好なセット性）と、引き続き行う温風による乾燥工程においても粘度が低下しにくい（セット戻りしにくい）性質とにより、極めて高い生産効率でインクジェット記録媒体を製造することができる。
【００２８】
本発明におけるインクジェット記録媒体用塗工液の塗布方法としては、通常用いられている塗布方法（例えば、スライドリップ方式、カーテン方式、エクストルージョン方式、エアナイフ方式、ロールコーティング方式、ロッドバーコーティング方式等）が用いられるが、多層のインク受容層を一度に設けることができる点でスライドリップ方式、カーテン方式が好ましい。また、インク受容層は支持体の少なくとも片面に設けられているが、カールを防止する目的で支持体の両面に設けてもよい。  塗工層を冷却させる手段としては、冷風機、送風機、冷凍機等の公知の手段を用いることができる。冷風機が好ましく用いられ、冷風の温度は本発明の高分子化合物（Ａ）を含む高分子エマルジョンの感温点によって様々に変化し、該感温点以下の温度が好ましく、感温点よりも５℃以上低い温度がより好ましく、感温点よりも１０℃以上低い温度がさらに好ましい。
塗工層を乾燥させる手段としては、熱風乾燥機、蒸気加熱乾燥機、遠赤外線乾燥機等の公知の乾燥手段を用いることができる。熱風乾燥機が好ましく用いられ、ドラムドライヤー、エアキャップドライヤー、エアホイルドライヤー、エアコンベアドライヤー及びこれらの組み合わせが挙げられる。乾燥温度はドライヤーの種類によって様々に変化するが、ドライヤー内部の温度は５０〜２００℃、好ましくは７０〜１５０℃である。
このようにして製造された本発明の記録媒体は、前記インク受容層の塗工量が、固形分換算で５〜５０ｇ／ｍ2 であることが好ましく、１０〜４０ｇ／ｍ2 であることが更に好ましい。塗工量が５ｇ／ｍ2 未満では、インク受容層を設けなかった場合に比して染料の発色性の点で効果が小さく、５０ｇ／ｍ2 超では、インク受容層の粉落ちが発生するおそ
れがある。尚、塗工層全体の厚みとしては、５〜５０μｍが好ましく、１０〜４０μｍが更に好ましい。
【００２９】
本発明において用いられる支持体としては、透明な支持体も不透明な支持体も用いることができる。透明な支持体としては、従来公知のものがいずれも使用でき、例えばポリエステル樹脂、ジアセテート樹脂、トリアセテート樹脂、アクリル樹脂、ポリカーボネート樹脂、ポリ塩化ビニル、ポリイミド樹脂、セロハン、セルロイド等のフィルムもしくは板およびガラス板等が挙げられる。このような透明な支持体はその厚さが約１０〜２００μｍ程度のものであることが好ましい。
不透明な支持体としては、紙、塗工紙、合成紙、樹脂被覆紙、顔料入り不透明フィルム、発砲フィルム等の従来公知のものがいずれも使用できる。光沢、平滑性の点から合成紙、樹脂被覆紙、各種フィルムがより好ましいが、手触り感、高級感から写真用支持体に類似の樹脂被覆紙がさらに好ましい。
【００３０】
本発明において好ましく用いられる、樹脂被覆紙を構成する原紙は、特に制限はなく、一般に用いられている紙が使用できるが、より好ましくは例えば写真用支持体に用いられているような平滑な原紙が好ましい。原紙を構成するパルプとしては天然パルプ、再生パルプ、合成パルプ等を１種もしくは２種以上混合して用いられる。この原紙には一般に製紙で用いられているサイズ剤、紙力増強剤、填料、帯電防止剤、蛍光増白剤、染料等の添加剤が配合される。さらに、表面サイズ剤、表面紙力剤、蛍光増白剤、帯電防止剤、染料、アンカー剤等が表面塗布されていてもよい。
また、原紙の厚みに関しては特に制限はないが、紙を抄造中または抄造後カレンダー等にて圧力を印加して圧縮するなどした表面平滑性の良いものが好ましく、その坪量は３０〜２５０ｇ／m ２が好ましい。
樹脂被覆紙の樹脂としては、ポリオレフィン樹脂等の熱可塑性樹脂や熱や紫外線あるいは電子線などでで硬化する樹脂を用いることができる。ポリオレフィン樹脂としては、例えば低密度ポリエチレン、高密度ポリエチレン、ポリプロピレン、ポリブテン、ポリペンテンなどのオレフィンのホモポリマーまたはエチレン- プロピレン共重合体などのオレフィンの２つ以上からなる共重合体およびこれらの混合物であり、各種の密度、溶融粘度指数（メルトインデックス）のものを単独にあるいはそれらを混合して使用できる。
また、樹脂被覆紙の樹脂中には、酸化チタン、酸化亜鉛、タルク、炭酸カルシウムなどの白色顔料、ステアリン酸アミド、アラキジン酸アミドなどの脂肪酸アミド、ステアリン酸亜鉛、ステアリン酸カルシウム、ステアリン酸アルミニウム、ステアリン酸マグネシウムなどの脂肪酸金属塩、イルガノックス１０１０、イルガノックス１０７６などの酸化防止剤、コバルトブルー、群青、セシリアンブルー、フタロシアニンブルーなどのブルーの顔料や染料、コバルトバイオレット、ファストバイオレット、マンガン紫などのマゼンタの顔料や染料、蛍光増白剤、紫外線吸収剤などの各種の添加剤を適宜組み合わせて加えるのが好ましい。
【００３１】
本発明において好ましく用いられる支持体である樹脂被覆紙は、走行する原紙上にポリオレフィン樹脂等の熱可塑性樹脂の場合は、加熱溶融した樹脂を流延する、いわゆる押出コーティング法により製造され、その両面が樹脂により被覆される。また、熱や紫外線あるいは電子線などにより硬化する樹脂の場合は、グラビアコーター、ブレードコーターなど一般に用いられるコーターにより樹脂を塗布した後、熱風乾燥や紫外線あるいは電子線照射などにより、樹脂を硬化させて被覆する。また、樹脂を原紙に被覆する前に、原紙にコロナ放電処理、火炎処理などの活性化処理を施すことが好ましい。支持体のインク受容層が塗布される面（表面）は、その用途に応じて光沢面、マット面などを有し、特に光沢面が優位に用いられる。裏面に樹脂を被覆する必要はないが、カール防止の点から樹脂被覆したほうが好ましい。裏面は通常無光沢面であり、表面あるいは必要に応じて表裏両面にもコロナ放電処理、火炎処理などの活性化処理を施すことができる。また、被覆樹脂層
の厚みとしては特に制限はないが、一般に５〜５０μｍの厚みに表面または表裏両面にコーティングされる。
本発明における支持体には帯電防止性、搬送性、カール防止性などのために、各種のバックコート層を塗設することができる。バックコート層には無機帯電防止剤、有機帯電防止剤、ラテックス、硬化剤、顔料、界面活性剤などを適宜組み合わせて含有せしめることができる。
【実施例】
【００３２】
以下、本発明を実施例に基づいて説明するが、本発明はこれらによって制限されるものではない。  以下の実施例及び比較例において、「部」および「％」は、「質量部」および「質量％」を表わす。
動的光散乱法による数平均粒子径は大塚電子（株）製ＥＬＳ−８００を用い測定した。
本発明の高分子エマルジョンを形成した高分子化合物（Ａ）の感温点は、重合温度以上の温度を保ちながら、水溶媒にて高分子エマルジョンを形成した高分子化合物（Ａ）の固形分濃度を５質量％に調製した後、該高分子エマルジョンを形成した高分子化合物（Ａ）の温度を、徐々に低下させながらＢ型粘度計を用いて粘度測定を行い、温度−粘度曲線を描き、該高分子エマルジョンを形成した高分子化合物（Ａ）の粘度が急激に変化する転移点を測定することによって求めた。  実施例および比較例において、染料インク発色性、記録媒体保存安定性、顔料インク発色性、顔料インク定着性および記録媒体耐水性の各評価を以下に示す基準で行った。なお、染料インク発色性および記録媒体保存安定性の各評価においては市販の染料インクを使用したインクジェットプリンター（ＰＭ９００Ｃ、セイコーエプソン社製）を用いて、顔料インク発色性および顔料インク定着性の各評価においては市販の顔料インクを使用したインクジェットプリンター（ＰＸ９００Ｇ、セイコーエプソン社製）を用いて行った。
【００３３】
（染料インク発色性の評価）
印刷後３０分経過した記録物の画像部の発色を目視によって官能的に評価し、以下の判定を行った。
○：鮮明な発色であり、色濃度も高い。
△：わずかに霞が掛かったような感じはあるが、色濃度は高い。
×：霞が掛かったような感じがあり、色濃度は低い。
（記録媒体保存安定性の評価）
作成した後、恒温恒湿器中に入れ、２５℃、８０％ＲＨの環境と２５℃、４５％の環境とを２４時間ごとに交互に繰り返し、これを４週間連続で行ったインクジェット記録媒体と、全く同様に作成して恒温恒湿器中で２５℃、４５％の環境下で２４時間経過したインクジェット記録媒体の両方に、同様に印刷した後３０分経過した記録物の画像部の発色および画質を目視によって官能的に評価し、以下の判定を行った。
○：変化が全く認められない。
△：変化がわずかに認められる。
×：明らかな変化が認められる。
（顔料インク発色性の評価）
印刷後３０分経過した記録物の画像部の発色を目視によって官能的に評価し、以下の判定を行った。
○：鮮明な発色であり、色濃度も高い。
△：わずかに霞が掛かったような感じはあるが、色濃度は高い。
×：霞が掛かったような感じがあり、色濃度は低い。
（顔料インク定着性の評価）
印刷後３０分経過した記録物の画像部を、指で強く擦り、以下の判断基準に従って評価した。
○：汚れは全く生じない
△：わずかに汚れる
×：汚れる
（記録媒体耐水性の評価）
作成して一日経過したインクジェット記録媒体を１０分間、２０℃の水に浸漬した後、該記録媒体表面を指で擦り、耐水性を官能的に評価し、以下の判定を行った。
○：変化は小さく無く、十分に強い強度を保っている。
△：わずかに膨潤は生じているが、インク受容層の剥がれは生じない。
×：指で擦るとインク受容層が剥がれてしまう。
【００３４】
（調製例１）
攪拌器、還流冷却器、滴下槽及び温度計を取りつけた反応容器に、水３６０部を投入し反応容器内を８０℃にした。次に「コータミン８６Ｗ」（花王（株）製、カチオン性界面活性剤：商品名）の２５％水溶液２５部、「エマルゲン１１３５Ｓ−７０」（花王（株）製、非イオン性界面活性剤：商品名）の７０％水溶液７．５部及びＮ，Ｎ−ジメチルアミノプロピルアクリルアミド塩化メチル４級塩の７０％水溶液４部を該反応器内に添加した。さらに該反応器内に２，２’−アゾビス（２−メチルプロピオンアミジン）二塩基酸塩の５％水溶液８部を投入し、その５分後に、メタクリル酸メチル９部、アクリル酸ブチル９部、スチレン９部、ダイアセトンアクリルアミド２部及び２−ヒドロキシメタクリル酸エチル２部を混合した液を該反応器内に３０分かけて連続的に添加した。添加は反応容器内を８０℃に保ちながら行った。この段階でのエマルジョンの数平均粒子径は１１ｎｍであった。引き続き、水１２５４部にＮ−イソプロピルアクリルアミド２２０部、ダイアセトンアクリルアミド１０部、メチレンビスアクリルアミド０．５部、Ｎ，Ｎ−ジメチルアミノプロピルアクリルアミド塩化メチル４級塩の７０％水溶液５部、「コータミン８６Ｗ」の２５％水溶液１４部及び２，２’−アゾビス（２−メチルプロピオンアミジン）二塩基酸塩の５％水溶液１１部を溶解した液とメタクリル酸メチル７０部とを各々該反応容器内に添加開始し、４時間かけて添加を終了させた。添加中及び添加終了後１時間、反応容器内液温を８０℃に保った後、５０℃まで冷却し、エタノールの６０％水溶液１０００部を徐々に該反応容器内に添加した。エタノール水溶液の添加終了後室温まで冷却することによって樹脂固形分１１％、数平均粒子径が８０ｎｍの高分子エマルジョンを形成した高分子化合物１を得た。その感温点を測定したところ１９℃であった。
【００３５】
（調製例２）
攪拌器、還流冷却器、滴下槽及び温度計を取りつけた反応容器に、水２００部を投入し反応容器内を８０℃にした。次に「コータミン８６Ｗ」（花王（株）製、カチオン性界面活性剤：商品名）の２５％水溶液２０部、「エマルゲン１１３５Ｓ−７０」（花王（株）製、非イオン性界面活性剤：商品名）の７０％水溶液１０部、「ブレンマーＱＡ」（日本油脂（株）製、カチオン性反応型界面活性剤：商品名）の２５％水溶液１５部及びＮ，Ｎ−ジメチルアミノプロピルアクリルアミド塩化メチル４級塩の７０％水溶液２部を該反応器内に添加した。さらに該反応器内に２，２’−アゾビス（２−メチルプロピオンアミジン）二塩基酸塩の５％水溶液１５部を投入し、その５分後に、メタクリル酸メチル１５部、アクリル酸ブチル２０部、スチレン１０部、ダイアセトンアクリルアミド２部を混合した液を該反応器内に１時間かけて連続的に添加した。添加は反応容器内を８０℃に保ちながら行った。この段階でのエマルジョンの数平均粒子径は４０ｎｍであった。引き続き、水３８０部にＮ−イソプロピルアクリルアミド６０部、ダイアセトンアクリルアミド４部、２−ヒドロキシメタクリル酸エチル５部、「ブレンマーＱＡ」（日本油脂（株）製、カチオン性反応型界面活性剤：商品名）の２５％水溶液１５部及び２，２’−アゾビス（２−メチルプロピオンアミジン）二塩基酸塩の５％水溶液１１部を溶解した液とメタクリル酸メチル３０部とを各々該反応容器内に添加開始し、４時間かけて添加を終了させた。添加中及び添加終了後１時間、反応容器内液温を８０℃に保った後、５０℃まで冷却し、エタノールの６０％水溶液５００部を徐々に該反応容器内に添加した。エタノール水溶液の
添加終了後室温まで冷却することによって樹脂固形分１１％、数平均粒子径が８０ｎｍの高分子エマルジョンを形成した高分子化合物２を得た。その感温点を測定したところ１４℃であった。
【００３６】
（調製例３）
攪拌機、還流冷却器、滴下槽及び温度計を取りつけた反応容器に、水６００部及び「コータミン８６Ｗ」の２８％水溶液４０部、Ｎ，Ｎ−ジメチルアミノプロピルアクリルアミド塩化メチル４級塩の７０％水溶液６部を投入し、反応容器内を８０℃とした。次に、ダイアセトンアクリルアミド４部、スチレン１２８部、メタクリル酸メチル８０部、メタクリル酸ブチル６６部を混合した添加液（１）と、水１００部に「コータミン８６Ｗ」の２８％水溶液９部、「エマルゲン１１３５Ｓ−７０」の７０％水溶液１部、２，２’−アゾビス（２−メチルプロピオンアミジン）二塩基酸塩の５％水溶液４５部、アミノエチルメタクリレート塩化メチル４級塩の７０％水溶液６部を溶解した添加液（２）とを各々滴下槽より反応容器中へ４時間かけて添加した。添加中及び添加が終了してからさらに１時間、反応容器中の温度を８０℃に保った後、室温まで冷却した。樹脂固形分３０％、数平均粒子径４０ｎｍの高分子エマルジョンを形成した高分子化合物３を得た。その感温点の測定を試みたが、感温点と判断される変化は生じなかった。
（調製例４）
ヘキサメチレンジイソシアネート１６８部、ビュレット化剤としての水１．５部を、エチレングリコールメチルエーテルアセテートとリン酸トリメチルの１：１（質量比）の混合溶媒１３０部に溶解し、反応温度１６０℃にて１時間反応させた。得られた反応液を薄膜蒸留缶を用いて、１回目は１３３Ｐａ／１６０℃の条件下、２回目は１３．３Ｐａ／２００℃の条件下にて２段階の処理により余剰のヘキサメチレンジイソシアネート、及び溶媒を留去回収し、残留物を得た。得られた残留物は、９９．９質量％のポリイソシアネート（ヘキサメチレンジイソシアネートのビュウレット型ポリイソシアネート）及び０．１質量％の残存ヘキサメチレンジイソシアネートを含んでいた。得られた残留物の粘度は１９００（±２００）ｍＰａ．ｓ／２５℃、数平均分子量は約６００（±１００）であり、平均−ＮＣＯ官能基数は約３．３、−ＮＣＯ基含有量は２３．３質量％であった。
還流冷却器、温度計及び撹拌装置を有する反応器にイソプロピルアルコール１０００部にヒドラジン１水和物８０部を撹拌しながら約３０分かけて室温で添加した後、上記ポリイソシアネート（ＮＣＯ基含量２３．３質量％）１４４部をテトラヒドロフラン５７６部に溶解した溶液を１０℃にて約１時間かけて添加し、さらに４０℃にて３時間撹拌を続け、１０００部の水を添加した。続いて得られた反応液中のイソプロピルアルコール、ヒドラジン、テトラヒドロフラン、水等を加熱減圧下に留去することにより１６８部のビウレット構造を有するポリセミカルバジド化合物（ＰＳＣ）を得た。平均セミカルバジド残基数を測定したところ、４．６ｍｅｑ／ｇであった。
【００３７】
［実施例１］
下記の組成となるよう各成分を４０℃にて混合し塗工液を作成した。表面に親水化処理を施したポリエチレンテレフタレート製シート（厚さ１００μｍ）に、４０℃に加温したバーコーターで前記４０℃の塗工液を塗布した後、速やかに１０℃の冷風を塗工膜表面に送風を開始した。このとき塗工膜は冷風を送風開始後速やかにゲル化し均質な膜厚と平滑な表面を保持できた。冷風を３０秒送風した後、６０℃の温風を塗工膜表面に送風、乾燥し、厚さ約２５μｍのインク受容層を設けた記録媒体を得た。この記録媒体の評価結果を表１に示した。
塗工液組成（乾燥質量比）
調製例１で得られた高分子化合物１                      ３５部
石灰処理ゼラチン（牛骨原料、強度２５０ブルーム、新田ゼラチン（株）製）          
６５部
［実施例２］
下記の組成となるよう各成分を４０℃にて混合し塗工液を作成する以外は全て実施例１と同様に行い、厚さ約２５μｍのインク受容層を設けた記録媒体を得た。この記録媒体の評価結果を表１に示した。
塗工液組成（乾燥質量比）
調製例１で得られた高分子化合物１                      ３５部
石灰処理ゼラチン（牛骨原料、強度２５０ブルーム、新田ゼラチン（株）製）          
６５部
調製例４で得られたポリセミカルバジド化合物              １部
【００３８】
［実施例３］
下記の組成となるよう各成分を４０℃にて混合し塗工液を作成する以外は全て実施例１と同様に行い、厚さ約２５μｍのインク受容層を設けた記録媒体を得た。この記録媒体の評価結果を表１に示した。
塗工液組成（乾燥質量比）
調製例１で得られた高分子化合物１                        ３５部
石灰処理ゼラチン（牛骨原料、強度２５０ブルーム、新田ゼラチン（株）製）          
６５部
ポリビニルアルコール（ＧＬ−５００、クラレ製）            ５部
調製例４で得られたポリセミカルバジド化合物                １部
［実施例４］
下記の組成となるよう各成分を４０℃にて混合し塗工液を作成する以外は全て実施例１と同様に行い、厚さ約２５μｍのインク受容層を設けた記録媒体を得た。この記録媒体の評価結果を表１に示した。
塗工液組成（乾燥質量比）
調製例１で得られた高分子化合物１                        ３５部
石灰処理ゼラチン（牛骨原料、強度２５０ブルーム、新田ゼラチン（株）製）          
６５部
ポリビニルアルコール（ＧＬ−５００、クラレ製）            ５部
ヒドロキシエチルセルロース（和光純薬工業製）              ５部
調製例４で得られたポリセミカルバジド化合物                １部
【００３９】
［実施例５］
下記の組成となるよう各成分を４０℃にて混合し塗工液を作成する以外は全て実施例１と同様に行い、厚さ約２５μｍのインク受容層を設けた記録媒体を得た。この記録媒体の評価結果を表１に示した。
塗工液組成（乾燥質量比）
調製例１で得られた高分子化合物１                ３５部
酸処理ゼラチン（豚皮原料、強度２５０ブルーム、新田ゼラチン（株）製）            
６５部
［実施例６］
下記の組成となるよう各成分を４０℃にて混合し塗工液を作成する以外は全て実施例１と同様に行い、厚さ約２５μｍのインク受容層を設けた記録媒体を得た。この記録媒体の評価結果を表１に示した。
塗工液組成（乾燥質量比）
調製例２で得られた高分子化合物２                  ３５部
石灰処理ゼラチン（牛骨原料、強度２５０ブルーム、新田ゼラチン（株）製）          
６５部
カチオン性高分子（アデカカチオエースＤＭ−２０Ａ、旭電化工業製）    ５部  
【００４０】
［比較例１］
下記の組成となるよう各成分を４０℃にて混合し塗工液を作成する以外は全て実施例１と同様に行い、厚さ約２５μｍのインク受容層を設けた記録媒体を得た。この記録媒体の評価結果を表１に示した。
塗工液組成（乾燥質量比）
石灰処理ゼラチン（牛骨原料、強度２５０ブルーム、新田ゼラチン（株）製）          
１００部
［比較例２］
下記の組成となるよう各成分を４０℃にて混合し塗工液を作成する以外は全て実施例１と同様に行い、厚さ約２５μｍのインク受容層を設けた記録媒体を得た。この記録媒体の評価結果を表１に示した。
塗工液組成（乾燥質量比）
調製例１で得られた高分子化合物１              ３５部
調製例４で得られたポリセミカルバジド化合物      １部
［比較例３］
下記の組成となるよう各成分を４０℃にて混合し塗工液を作成する以外は全て比較例２と同様に行い、厚さ約２５μｍのインク受容層を設けた記録媒体を得た。この記録媒体の評価結果を表１に示した。
塗工液組成（乾燥質量比）
調製例３で得られた高分子化合物３                  ３５部
石灰処理ゼラチン（牛骨原料、強度２５０ブルーム、新田ゼラチン（株）製）          
６５部
調製例４で得られたポリセミカルバジド化合物          １部
【００４１】
【表１】
2006001231.tif 000004
【産業上の利用可能性】
【００４２】
本発明のインクジェット記録媒体用塗工液、インクジェット記録媒体製造方法およびインクジェット記録媒体を用いれば、従来技術では困難であった、高い画像品質と同時に耐
光性、耐水性、耐擦性などの画像の保存安定性に優れた記録物を高い生産性で製造することが可能になり、産業上の利用価値は甚だ大きなものである。